(57)【要約】      （修正有）【課題】有機ＥＬ素子の構成成分として有用な新規な化合物、及びこの化合物を用いることにより、駆動電圧が低く、かつ、リーク電流の少ない実用的な有機ＥＬ素子の提供。【解決手段】一般式（１）で示されるフルオランテン化合物。Ａ−Ｌ−Ｂ  （１）（式（１）中、ＡおよびＢは一般式（２）で示されるフルオランテン構造を有する１価の基である。ただし、Ａは式（２）中、７〜10位から選ばれる炭素で式（１）のＬと結合し、Ｂは１〜６位から選ばれる炭素で式（１）のＬと結合する。Ｌは単結合、置換または未置換の炭素原子数６〜40のアリーレン基、置換または未置換の炭素原子数６〜40のアリールアミンから誘導される２価の基、置換または未置換の炭素原子数３〜40の複素環から誘導される２価の基および置換または未置換のエテニレンである。）2008069128.tif 000052【選択図】なし【特許請求の範囲】
【請求項１】
下記一般式（１）で示されるフルオランテン化合物。
Ａ−Ｌ−Ｂ  （１）
（式（１）中、ＡおよびＢは下記一般式（２）で示されるフルオランテン構造を有する１価の基である。ただし、Ａは式（２）中、７〜10位から選ばれる炭素で一般式（１）のＬと結合し、Ｂは１〜６位から選ばれる炭素で一般式（１）のＬと結合する。
【化１】
2008069128.tif 000046
Ｌは単結合、置換または未置換の炭素原子数６〜40のアリーレン基、炭素原子数６〜40のアリールアミンから誘導される２価の基（アリール基は置換基を有していてもよい）、置換または未置換の炭素原子数３〜40の複素環から誘導される２価の基および置換または未置換のエテニレンから選ばれる。）
【請求項２】
前記一般式（１）のＡが下記一般式（３）で表される１価の基であり、Ｂが下記一般式（４）または（５）で表される１価の基である請求項１のフルオランテン化合物。
【化２】
2008069128.tif 000047
（式（３）〜（５）中、Ｘ1〜Ｘ9、Ｙ1〜Ｙ9及びＺ1〜Ｚ11はそれぞれ水素原子、置換または無置換の核原子数５〜50のアリールまたはヘテロアリール基、置換または無置換の炭素数１〜50のアルキル基、置換または無置換の炭素数１〜50のアルコキシ基、置換または無置換の炭素数６〜50のアラルキル基、置換または無置換の核原子数５〜50のアリールオキシ基、置換または無置換の核原子数５〜50のアリールチオ基、置換または無置換の炭素数２〜50のアルコキシカルボニル基、置換または無置換の核原子数５〜50のアリール基で置換されたアミノ基、ハロゲン基、シアノ基、ニトロ基、ヒドロキシル基およびカルボキシル基から選ばれる。また、Ｘ1〜Ｘ9、Ｙ1〜Ｙ9及びＺ1〜Ｚ11において、隣接する置換基同士は互いに結合して飽和もしくは不飽和の環状構造を形成しても良く、これら環状構造は置換されても良い。）
【請求項３】
請求項１または請求項２記載のフルオランテン化合物を含む有機エレクトロルミネッセンス素子用材料。
【請求項４】
請求項１または請求項２記載のフルオランテン化合物を含む発光材料。
【請求項５】
一対の電極に少なくとも発光層を含む１層または複数層からなる有機化合物が挟持されている有機エレクトロルミネッセンス素子であって、請求項１または請求項２記載のフルオランテン化合物を少なくとも１種含む有機エレクトロルミネッセンス素子。
【請求項６】
発光層が請求項１または請求項２記載のフルオランテン化合物を少なくとも１種含む、請求項５記載の有機エレクトロルミネッセンス素子。
【請求項７】
発光層が請求項１または請求項２記載のフルオランテン化合物を少なくとも１種及び下記一般式（２ａ）〜（２ｄ）に示す構造を有する化合物から選ばれる少なくとも１種含む、請求項５または請求項６記載の有機エレクトロルミネッセンス素子。
【化３】
2008069128.tif 000048
（式（２ａ）中、Ａ1およびＡ2は、それぞれ独立に、置換または無置換の核炭素数６〜20の芳香族環から誘導される基である。前記芳香族環は１または２以上の置換基で置換されていてもよい。前記置換基は置換または無置換の核炭素数６〜50のアリール基、置換または無置換の炭素数１〜50のアルキル基、置換または無置換の炭素数３〜50のシクロアルキル基、置換または無置換の炭素数１〜50のアルコキシ基、置換または無置換の炭素数６〜50のアラルキル基、置換または無置換の核原子数５〜50のアリールオキシ基、置換または無置換の核原子数５〜50のアリールチオ基、置換または無置換の炭素数１〜50のアルコキシカルボニル基、置換または無置換のシリル基、カルボキシル基、ハロゲン原子、シアノ基、ニトロ基およびヒドロキシル基から選ばれる。前記芳香族環が２以上の置換基で置換されている場合、前記置換基は同一であっても異なっていてもよく、隣接する置換基同士は互いに結合して飽和または不飽和の環状構造を形成していてもよい。
Ｒ1〜Ｒ8は、それぞれ独立に、水素原子、置換または無置換の核炭素数６〜50のアリール基、置換または無置換の核原子数５〜50のヘテロアリール基、置換または無置換の炭素数１〜50のアルキル基、置換または無置換の炭素数３〜50のシクロアルキル基、置換または無置換の炭素数１〜50のアルコキシ基、置換または無置換の炭素数６〜50のアラルキル基、置換または無置換の核原子数５〜50のアリールオキシ基、置換または無置換の核原子数５〜50のアリールチオ基、置換または無置換の炭素数１〜50のアルコキシカルボニル基、置換または無置換のシリル基、カルボキシル基、ハロゲン原子、シアノ基、ニトロ基およびヒドロキシル基から選ばれる。）
【化４】
2008069128.tif 000049
（式（２ｂ）中、Ａｒ1およびＡｒ2は、それぞれ独立に、置換または無置換の核炭素数６〜50のアリール基である。
Ｌ1およびＬ2は、それぞれ独立に、置換または無置換のフェニレン基、置換または無置換のナフタレニレン基、置換または無置換のフルオレニレン基及び置換または無置換のジベンゾシロリレン基から選ばれる。
ｍは０〜２の整数、ｎは１〜４の整数、ｓは０〜２の整数、ｔは０〜４の整数である。
また、Ｌ1またはＡｒ1はピレンの１〜５位のいずれかに結合し、Ｌ2またはＡｒ2はピレンの６〜１０位のいずれかに結合する。）
【化５】
2008069128.tif 000050
（式（２ｃ）中、Ａｒ1、Ａｒ2およびＡｒ3は、それぞれ独立に、アントラセン構造を有する基、フェナントレン構造を有する基、ピレン構造を有する基およびペリレン構造を有する基から選ばれる。
Ｒ1、Ｒ2およびＲ3は、それぞれ独立に、水素原子または置換基を表す。）
【化６】
2008069128.tif 000051
（式（２ｄ）中、Ａｒ11、Ａｒ21およびＡｒ31は、それぞれ独立に、核炭素数６〜50のアリール基を表す。前記アリール基は１または２以上の置換基で置換されていてもよい。
Ａｒ11、Ａｒ21、Ａｒ31およびこれらのアリール基が有する置換基の少なくとも１つは核炭素数10〜20の縮環アリール構造または核炭素数６〜20の縮環ヘテロアリール構造を有する。
Ａｒは芳香環または複素芳香環から誘導される３価の基を表す。）
【請求項８】
発光層中に、前記フルオランテン有化合物が0.01〜20重量％含有されている、請求項５〜請求項７のいずれか１項記載の有機エレクトロルミネッセンス素子。
【請求項９】
一対の電極の少なくとも一方の表面に、カルコゲナイド層、ハロゲン化金属層および金属酸化物層から選ばれる層を配置した請求項５〜請求項８のいずれか１項記載の有機エレクトロルミネッセンス素子。
【請求項１０】
請求項５〜請求項９のいずれか１項記載の有機エレクトロルミネッセンス素子を有する装置。
【発明の詳細な説明】
【技術分野】
【０００１】
本発明はフルオランテン化合物を含有する有機エレクトロルミネッセンス素子に関し、特に、フルオランテン化合物を発光層に用いることにより、寿命が長く、高発光効率で、青色発光が得られる有機エレクトロルミネッセンス素子に関するものである。
【背景技術】
【０００２】
有機エレクトロルミネッセンス素子（以下エレクトロルミネッセンスをＥＬと略記することがある）は、電界を印加することより、陽極より注入された正孔と陰極より注入された電子の再結合エネルギーにより蛍光性物質が発光する原理を利用した自発光素子である。イーストマン・コダック社のC. W. Tangらによる積層型素子による低電圧駆動有機ＥＬ素子の報告（C. W. Tang, S.A. Vanslyke, アプライドフィジックスレターズ (Applied Physics Letters), ５１巻、９１３頁、１９８７年等）がなされて以来、有機材料を構成材料とする有機ＥＬ素子に関する研究が盛んに行われている。Tangらは、トリス（８−キノリノラト）アルミニウムを発光層に、トリフェニルジアミン誘導体を正孔輸送層に用いている。積層構造の利点としては、発光層への正孔の注入効率を高めること、陰極より注入された電子をブロックして再結合により生成する励起子の生成効率を高めること、発光層内で生成した励起子を閉じ込めること等が挙げられる。この例のように有機ＥＬ素子の素子構造としては、正孔輸送（注入）層、電子輸送発光層の２層型、又は正孔輸送（注入）層、発光層、電子輸送（注入）層の３層型等がよく知られている。こうした積層型構造素子では注入された正孔と電子の再結合効率を高めるため、素子構造や形成方法の工夫がなされている。
【０００３】
また、発光材料としてはトリス（８−キノリノラート）アルミニウム錯体等のキレート錯体、クマリン誘導体、テトラフェニルブタジエン誘導体、ビススチリルアリーレン誘導体、オキサジアゾール誘導体等の発光材料が知られており、それからは青色から赤色までの可視領域の発光が得られることが報告されており、カラー表示素子の実現が期待されている（例えば、特許文献１、特許文献２、特許文献３等）。
発光材料としてビスアントラセン誘導体を用いた素子が特許文献４及び特許文献５に開示されている。ビスアントラセンは青色発光材料として用いられるが、その効率や寿命が実用可能なレベルにまで到達せず不十分であった。
また、発光材料として対称ピレン誘導体を用いた素子が特許文献６、特許文献７、特許文献８、及び特許文献９に開示されている。このような対称ピレン誘導体は青色発光材料として用いられるが、素子寿命の改善が求められていた。
発光材料としてフルオランテン誘導体を用いた素子が特許文献１０、特許文献１１、特許文献１２に開示されている。このようなフルオランテン誘導体は、青色発光材料として用いられるが、素子寿命の改善が求められていた。
【０００４】
【特許文献１】特開平８−２３９６５５号公報
【特許文献２】特開平７−１８３５６１号公報
【特許文献３】特開平３−２００２８９号公報
【特許文献４】米国特許３００８８９７号明細書
【特許文献５】特開平８−１２６００号公報
【特許文献６】特開２００１−１１８６８２号公報
【特許文献７】特開２００２−６３９８８号公報
【特許文献８】特開２００４−７５５６７号公報
【特許文献９】特開２００４−８３４８１号公報
【特許文献１０】特開２００２−６９０４４号公報
【特許文献１１】国際公開第０２/０８５８２２号パンフレット
【特許文献１２】国際公開第２００５/０３３０５１号パンフレット
【発明の開示】
【発明が解決しようとする課題】
【０００５】
本発明は、前記の課題を解決するためになされたもので、有機ＥＬ素子の構成成分として有用な新規な化合物を提供し、この化合物を用いることにより、駆動電圧が低く、かつ、素子寿命が長い実用的な有機ＥＬ素子を実現することを目的とする。
【課題を解決するための手段】
【０００６】
本発明者等は、前記目的を達成するために、鋭意研究を重ねた結果、下記一般式（１）で表されるフルオランテン化合物を有機エレクトロルミネッセンス素子に用いることで、発光効率が高く、長寿命な青色発光を得られることを見出し、本発明を完成するに至った。すなわち、本発明は下記一般式（１）で示されるフルオランテン化合物を提供する。
Ａ−Ｌ−Ｂ  （１）
（式（１）中、ＡおよびＢは下記一般式（２）で示されるフルオランテン構造を有する１価の基である。ただし、Ａは式（２）中、７〜10位から選ばれる炭素で一般式（１）のＬと結合し、Ｂは１〜６位から選ばれる炭素で一般式（１）のＬと結合する。
【化１】
2008069128.tif 000002
Ｌは単結合、置換または未置換の炭素原子数６〜40のアリーレン基、炭素原子数６〜40のアリールアミンから誘導される２価の基（アリール基は置換基を有していてもよい）、置換または未置換の炭素原子数３〜40の複素環から誘導される２価の基および置換または未置換のエテニレンから選ばれる。）
【０００７】
また、本発明は前記フルオランテン化合物を含む有機ＥＬ素子用材料及び発光材料を提供する。
また、本発明は一対の電極に少なくとも発光層を含む１層または複数層からなる有機化合物が挟持されている有機ＥＬ素子であって、前記フルオランテン化合物を少なくとも１種含む有機ＥＬ素子を提供する。
さらに、本発明は前記有機ＥＬ素子を有する装置を提供する。
【発明を実施するための最良の形態】
【０００８】
（フルオランテン化合物）
本発明のフルオランテン化合物は下記一般式（１）で示される。
Ａ−Ｌ−Ｂ  （１）
（式（１）中、ＡおよびＢは下記一般式（２）で示されるフルオランテン構造を有する１価の基である。ただし、Ａは式（２）中、７〜10位から選ばれる炭素で一般式（１）のＬと結合し、Ｂは１〜６位から選ばれる炭素で一般式（１）のＬと結合する。
【化２】
2008069128.tif 000003
Ｌは単結合、置換または未置換の炭素原子数６〜40のアリーレン基、炭素原子数６〜40のアリールアミンから誘導される２価の基（アリール基は置換基を有していてもよい）、置換または未置換の炭素原子数３〜40の複素環から誘導される２価の基および置換または未置換のエテニレンから選ばれる。）
【０００９】
一般式（１）におけるＬは単結合、置換または未置換の炭素原子数６〜40のアリーレン基、炭素原子数６〜40のアリールアミンから誘導される２価の基（アリール基は置換基を有していてもよい）、置換または未置換の炭素原子数３〜40の複素環から誘導される２価の基および置換または未置換のエテニレンから選ばれる。好ましくは、Ｌはフェニレン、ビフェニレン、ナフタセン、アントレセン、エテニレンならびにフルオレン、チオフェン、チアジアゾール、ピラジン、アミン、アリールアミン、トリアリールアミン、カルバゾール、ピロール、チアゾール、ベンゾチアゾール、ベンゾチアジアゾール、フェナントロリン、キノリンおよびキノキサリンから誘導される２価の基から選ばれる。これらの２価の基は置換されていてもよい。置換基としては、ハロゲン原子、ヒドロキシル基、ニトロ基、シアノ基、アルキル基、アリール基、シクロアルキル基、アルコキシ基、芳香族複素環基、アラルキル基、アリールオキシ基、アリールチオ基、アルコキシカルボニル基、カルボキシル基などが挙げられる。
さらに好ましくは、Ｌは下記の２価の基から選ばれる。
【００１０】
【化３】
2008069128.tif 000004
【００１１】
好ましくは、上記一般式（１）のＡは下記一般式（３）で表される１価の基であり、Ｂは下記一般式（４）または（５）で表される１価の基である。
【化４】
2008069128.tif 000005
【００１２】
（式（３）〜（５）中、Ｘ1〜Ｘ9、Ｙ1〜Ｙ9及びＺ1〜Ｚ11はそれぞれ水素原子、置換または無置換の核原子数５〜50のアリールまたはヘテロアリール基、置換または無置換の炭素数１〜50のアルキル基、置換または無置換の炭素数１〜50のアルコキシ基、置換または無置換の炭素数６〜50のアラルキル基、置換または無置換の核原子数５〜50のアリールオキシ基、置換または無置換の核原子数５〜50のアリールチオ基、置換または無置換の炭素数２〜50のアルコキシカルボニル基、置換または無置換の核原子数５〜50のアリール基で置換されたアミノ基、ハロゲン基、シアノ基、ニトロ基、ヒドロキシル基およびカルボキシル基から選ばれる。また、Ｘ1〜Ｘ9、Ｙ1〜Ｙ9及びＺ1〜Ｚ11において、隣接する置換基同士は互いに結合して飽和もしくは不飽和の環状構造を形成しても良く、これら環状構造は置換されても良い。）
【００１３】
一般式（３）〜（５）におけるＸ1〜Ｘ9、Ｙ1〜Ｙ9及びＺ1〜Ｚ11の置換または無置換の核原子数５〜50のアリール基としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基などが挙げられる。好ましくは、置換または無置換の核原子数６〜20のアリール基である。
【００１４】
一般式（３）〜（５）におけるＸ1〜Ｘ9、Ｙ1〜Ｙ9及びＺ1〜Ｚ11の置換または無置換の核原子数５〜50のヘテロアリール基としては、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナントリジニル基、２−フェナントリジニル基、３−フェナントリジニル基、４−フェナントリジニル基、６−フェナントリジニル基、７−フェナントリジニル基、８−フェナントリジニル基、９−フェナントリジニル基、１０−フェナントリジニル基、１−アクリジニル基、２−アクリジニル基、３−アクリジニル基、４−アクリジニル基、９−アクリジニル基、１，７−フェナントロリン−２−イル基、１，７−フェナントロリン−３−イル基、１，７−フェナントロリン−４−イル基、１，７−フェナントロリン−５−イル基、１，７−フェナントロリン−６−イル基、１，７−フェナントロリン−８−イル基、１，７−フェナントロリン−９−イル基、１，７−フェナントロリン−１０−イル基、１，８−フェナントロリン−２−イル基、１，８−フェナントロリン−３−イル基、１，８−フェナントロリン−４−イル基、１，８−フェナントロリン−５−イル基、１，８−フェナントロリン−６−イル基、１，８−フェナントロリン−７−イル基、１，８−フェナントロリン−９−イル基、１，８−フェナントロリン−１０−イル基、１，９−フェナントロリン−２−イル基、１，９−フェナントロリン−３−イル基、１，９−フェナントロリン−４−イル基、１，９−フェナントロリン−５−イル基、１，９−フェナントロリン−６−イル基、１，９−フェナントロリン−７−イル基、１，９−フェナントロリン−８−イル基、１，９−フェナントロリン−１０−イル基、１，１０−フェナントロリン−２−イル基、１，１０−フェナントロリン−３−イル基、１，１０−フェナントロリン−４−イル基、１，１０−フェナントロリン−５−イル基、２，９−フェナントロリン−１−イル基、２，９−フェナントロリン−３−イル基、２，９−フェナントロリン−４−イル基、２，９−フェナントロリン−５−イル基、２，９−フェナントロリン−６−イル基、２，９−フェナントロリン−７−イル基、２，９−フェナントロリン−８−イル基、２，９−フェナントロリン−１０−イル基、２，８−フェナントロリン−１−イル基、２，８−フェナントロリン−３−イル基、２，８−フェナントロリン−４−イル基、２，８−フェナントロリン−５−イル基、２，８−フェナントロリン−６−イル基、２，８−フェナントロリン−７−イル基、２，８−フェナントロリン−９−イル基、２，８−フェナントロリン−１０−イル基、２，７−フェナントロリン−１−イル基、２，７−フェナントロリン−３−イル基、２，７−フェナントロリン−４−イル基、２，７−フェナントロリン−５−イル基、２，７−フェナントロリン−６−イル基、２，７−フェナントロリン−８−イル基、２，７−フェナントロリン−９−イル基、２，７−フェナントロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル１−インドリル基、４−ｔ−ブチル１−インドリル基、２−ｔ−ブチル３−インドリル基、４−ｔ−ブチル３−インドリル基などが挙げられる。好ましくは、置換または無置換の核原子数５〜20のヘテロアリール基である。
【００１５】
一般式（３）〜（５）におけるＸ1〜Ｘ9、Ｙ1〜Ｙ9及びＺ1〜Ｚ11の置換または無置換の炭素数１〜50のアルキル基としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基などが挙げられる。好ましくは、置換または無置換の炭素数１〜20のアルキル基である。
【００１６】
一般式（３）〜（５）におけるＸ1〜Ｘ9、Ｙ1〜Ｙ9及びＺ1〜Ｚ11の置換または無置換の炭素数１〜50のアルコキシ基は−ＯＹで表される基であり、Ｙとしては、前記Ｘ1〜Ｘ9、Ｙ1〜Ｙ9及びＺ1〜Ｚ11の置換または無置換の炭素数１〜50のアルキル基と同様の例が挙げられる。好ましくは、置換または無置換の炭素数１〜20のアルコキシ基である。
【００１７】
一般式（３）〜（５）におけるＸ1〜Ｘ9、Ｙ1〜Ｙ9及びＺ1〜Ｚ11の置換または無置換の炭素数６〜50のアラルキル基としては、ベンジル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、２−β−ナフチルイソプロピル基、１−ピロリルメチル基、２−（１−ピロリル）エチル基、ｐ−メチルベンジル基、ｍ−メチルベンジル基、ｏ−メチルベンジル基、ｐ−クロロベンジル基、ｍ−クロロベンジル基、ｏ−クロロベンジル基、ｐ−ブロモベンジル基、ｍ−ブロモベンジル基、ｏ−ブロモベンジル基、ｐ−ヨードベンジル基、ｍ−ヨードベンジル基、ｏ−ヨードベンジル基、ｐ−ヒドロキシベンジル基、ｍ−ヒドロキシベンジル基、ｏ−ヒドロキシベンジル基、ｐ−アミノベンジル基、ｍ−アミノベンジル基、ｏ−アミノベンジル基、ｐ−ニトロベンジル基、ｍ−ニトロベンジル基、ｏ−ニトロベンジル基、ｐ−シアノベンジル基、ｍ−シアノベンジル基、ｏ−シアノベンジル基、１−ヒドロキシ−２−フェニルイソプロピル基、１−クロロ−２−フェニルイソプロピル基などが挙げられる。好ましくは、置換または無置換の炭素数７〜20のアラルキル基である。
【００１８】
一般式（３）〜（５）におけるＸ1〜Ｘ9、Ｙ1〜Ｙ9及びＺ1〜Ｚ11の置換または無置換の核原子数５〜50のアリールオキシ基および置換または無置換の核原子数５〜50のアリールチオ基は、それぞれ−ＯＹ’および−ＳＹ”で表される基であり、Ｙ’およびＹ”としては、前記Ｘ1〜Ｘ9、Ｙ1〜Ｙ9及びＺ1〜Ｚ11の置換または無置換の核原子数５〜50のアリールと同様の例が挙げられる。好ましくは、置換または無置換の核原子数５〜20のアリールオキシ基であり、置換または無置換の核原子数５〜20のアリールチオ基である。
【００１９】
一般式（３）〜（５）におけるＸ1〜Ｘ9、Ｙ1〜Ｙ9及びＺ1〜Ｚ11の置換または無置換の炭素数２〜50のアルコキシカルボニル基は−ＣＯＯＺと表される基であり、Ｚとしては、前記Ｘ1〜Ｘ9、Ｙ1〜Ｙ9及びＺ1〜Ｚ11の置換または無置換の炭素数１〜50のアルキル基と同様の例が挙げられる。好ましくは、置換または無置換の炭素数１〜20のアルコキシ基である。
【００２０】
一般式（３）〜（５）におけるＸ1〜Ｘ9、Ｙ1〜Ｙ9及びＺ1〜Ｚ11の置換または無置換の核原子数５〜50のアリール基で置換されたアミノ基の置換または無置換の核原子数５〜50のアリール基としては、前記Ｘ1〜Ｘ9、Ｙ1〜Ｙ9及びＺ1〜Ｚ11の置換または無置換の核原子数５〜50のアリール基と同様の例が挙げられる。好ましくは、置換または無置換の核原子数５〜20のアリール基で置換されたアミノ基である。
【００２１】
一般式（３）〜（５）におけるＸ1〜Ｘ9、Ｙ1〜Ｙ9及びＺ1〜Ｚ11のハロゲン原子としては、フッ素原子、塩素原子、臭素原子、ヨウ素原子などが挙げられる。
前記Ｘ1〜Ｘ9、Ｙ1〜Ｙ9及びＺ1〜Ｚ11の示す基における置換基としては、ハロゲン原子、ヒドロキシル基、ニトロ基、シアノ基、アルキル基、アリール基、シクロアルキル基、アルコキシ基、芳香族複素環基、アラルキル基、アリールオキシ基、アリールチオ基、アルコキシカルボニル基、又はカルボキシル基などが挙げられる。
【００２２】
Ｘ1〜Ｘ9、Ｙ1〜Ｙ9及びＺ1〜Ｚ11において、隣接する置換基同士が互いに結合して形成される飽和もしくは不飽和の環状構造は、好ましくは５員環または６員環であり、これら環状構造は置換されても良い。
【００２３】
本発明の一般式（１）で表されるフルオランテン化合物の具体例を以下に示すが、本発明のフルオランテン化合物はこれらの例示化合物に限定されるものではない。
【化５】
2008069128.tif 000006
2008069128.tif 000007
2008069128.tif 000008
2008069128.tif 000009
【００２４】
（ホスト材料）
本発明の一般式（１）で表されるフルオランテン化合物は、発光材料として用いる場合、下記一般式（２ａ）で表されるとともに用いるのが好ましい。
【化６】
2008069128.tif 000010
（式（２ａ）中、Ａ1およびＡ2は、それぞれ独立に、置換または無置換の核炭素数６〜20の芳香族環から誘導される基である。前記芳香族環は１または２以上の置換基で置換されていてもよい。前記置換基は置換または無置換の核炭素数６〜50のアリール基、置換または無置換の炭素数１〜50のアルキル基、置換または無置換の炭素数３〜50のシクロアルキル基、置換または無置換の炭素数１〜50のアルコキシ基、置換または無置換の炭素数６〜50のアラルキル基、置換または無置換の核原子数５〜50のアリールオキシ基、置換または無置換の核原子数５〜50のアリールチオ基、置換または無置換の炭素数１〜50のアルコキシカルボニル基、置換または無置換のシリル基、カルボキシル基、ハロゲン原子、シアノ基、ニトロ基およびヒドロキシル基から選ばれる。前記芳香族環が２以上の置換基で置換されている場合、前記置換基は同一であっても異なっていてもよく、隣接する置換基同士は互いに結合して飽和または不飽和の環状構造を形成していてもよい。
Ｒ1〜Ｒ8は、それぞれ独立に、水素原子、置換または無置換の核炭素数６〜50のアリール基、置換または無置換の核原子数５〜50のヘテロアリール基、置換または無置換の炭素数１〜50のアルキル基、置換または無置換の炭素数３〜50のシクロアルキル基、置換または無置換の炭素数１〜50のアルコキシ基、置換または無置換の炭素数６〜50のアラルキル基、置換または無置換の核原子数５〜50のアリールオキシ基、置換または無置換の核原子数５〜50のアリールチオ基、置換または無置換の炭素数１〜50のアルコキシカルボニル基、置換または無置換のシリル基、カルボキシル基、ハロゲン原子、シアノ基、ニトロ基およびヒドロキシル基から選ばれる。）
【００２５】
一般式（２ａ）におけるＡ1およびＡ2の置換または無置換の核炭素数６〜20の芳香族環から誘導される基としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基などが挙げられる。好ましくは、置換または無置換の核炭素数10〜14の芳香族環から誘導される基であり、特に１−ナフチル基、２−ナフチル基、９−フェナントリル基である。
【００２６】
前記芳香族環の置換基の置換または無置換の核炭素数６〜50のアリール基としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基等が挙げられる。好ましくは、置換または無置換の核炭素数６〜18のアリール基であり、特にフェニル基、１−ナフチル基、２−ナフチル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｏ−トリル基、ｍ−トリル基、ｐ−トリル基、ｐ−ｔ−ブチルフェニル基である。
【００２７】
一般式（２ａ）におけるＲ1〜Ｒ8の置換または無置換の核炭素数６〜50のアリール基としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基などが挙げられる。
【００２８】
一般式（２ａ）におけるＲ1〜Ｒ8の置換または無置換の核炭素数５〜50のヘテロアリール基としては、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナントリジニル基、２−フェナントリジニル基、３−フェナントリジニル基、４−フェナントリジニル基、６−フェナントリジニル基、７−フェナントリジニル基、８−フェナントリジニル基、９−フェナントリジニル基、１０−フェナントリジニル基、１−アクリジニル基、２−アクリジニル基、３−アクリジニル基、４−アクリジニル基、９−アクリジニル基、１，７−フェナントロリン−２−イル基、１，７−フェナントロリン−３−イル基、１，７−フェナントロリン−４−イル基、１，７−フェナントロリン−５−イル基、１，７−フェナントロリン−６−イル基、１，７−フェナントロリン−８−イル基、１，７−フェナントロリン−９−イル基、１，７−フェナントロリン−１０−イル基、１，８−フェナントロリン−２−イル基、１，８−フェナントロリン−３−イル基、１，８−フェナントロリン−４−イル基、１，８−フェナントロリン−５−イル基、１，８−フェナントロリン−６−イル基、１，８−フェナントロリン−７−イル基、１，８−フェナントロリン−９−イル基、１，８−フェナントロリン−１０−イル基、１，９−フェナントロリン−２−イル基、１，９−フェナントロリン−３−イル基、１，９−フェナントロリン−４−イル基、１，９−フェナントロリン−５−イル基、１，９−フェナントロリン−６−イル基、１，９−フェナントロリン−７−イル基、１，９−フェナントロリン−８−イル基、１，９−フェナントロリン−１０−イル基、１，１０−フェナントロリン−２−イル基、１，１０−フェナントロリン−３−イル基、１，１０−フェナントロリン−４−イル基、１，１０−フェナントロリン−５−イル基、２，９−フェナントロリン−１−イル基、２，９−フェナントロリン−３−イル基、２，９−フェナントロリ��−４−イル基、２，９−フェナントロリン−５−イル基、２，９−フェナントロリン−６−イル基、２，９−フェナントロリン−７−イル基、２，９−フェナントロリン−８−イル基、２，９−フェナントロリン−１０−イル基、２，８−フェナントロリン−１−イル基、２，８−フェナントロリン−３−イル基、２，８−フェナントロリン−４−イル基、２，８−フェナントロリン−５−イル基、２，８−フェナントロリン−６−イル基、２，８−フェナントロリン−７−イル基、２，８−フェナントロリン−９−イル基、２，８−フェナントロリン−１０−イル基、２，７−フェナントロリン−１−イル基、２，７−フェナントロリン−３−イル基、２，７−フェナントロリン−４−イル基、２，７−フェナントロリン−５−イル基、２，７−フェナントロリン−６−イル基、２，７−フェナントロリン−８−イル基、２，７−フェナントロリン−９−イル基、２，７−フェナントロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル１−インドリル基、４−ｔ−ブチル１−インドリル基、２−ｔ−ブチル３−インドリル基、４−ｔ−ブチル３−インドリル基などが挙げられる。
【００２９】
一般式（２ａ）におけるＲ1〜Ｒ8および前記芳香族環の置換基の置換または無置換の炭素数１〜50のアルキル基としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基などが挙げられる。
【００３０】
一般式（２ａ）におけるＲ1〜Ｒ8および前記芳香族環の置換基の置換または無置換の炭素数３〜50のシクロアルキル基としては、シクロプロピル基、シクロブチル基、シクロペンチル基、シクロヘキシル基、４−メチルシクロヘキシル基、１−アダマンチル基、２−アダマンチル基、１−ノルボルニル基、２−ノルボルニル基などが挙げられる。
【００３１】
一般式（２ａ）におけるＲ1〜Ｒ8および前記芳香族環の置換基の置換または無置換の炭素数１〜50のアルコキシ基は−ＯＹで表される基であり、Ｙとしては、前記Ｒ1〜Ｒ8および前記芳香族環の置換基の置換または無置換の炭素数１〜50のアルキル基と同様の例が挙げられる。
【００３２】
一般式（２ａ）におけるＲ1〜Ｒ8および前記芳香族環の置換基の置換または無置換の炭素数６〜50のアラルキル基としては、ベンジル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、２−β−ナフチルイソプロピル基、１−ピロリルメチル基、２−（１−ピロリル）エチル基、ｐ−メチルベンジル基、ｍ−メチルベンジル基、ｏ−メチルベンジル基、ｐ−クロロベンジル基、ｍ−クロロベンジル基、ｏ−クロロベンジル基、ｐ−ブロモベンジル基、ｍ−ブロモベンジル基、ｏ−ブロモベンジル基、ｐ−ヨードベンジル基、ｍ−ヨードベンジル基、ｏ−ヨードベンジル基、ｐ−ヒドロキシベンジル基、ｍ−ヒドロキシベンジル基、ｏ−ヒドロキシベンジル基、ｐ−アミノベンジル基、ｍ−アミノベンジル基、ｏ−アミノベンジル基、ｐ−ニトロベンジル基、ｍ−ニトロベンジル基、ｏ−ニトロベンジル基、ｐ−シアノベンジル基、ｍ−シアノベンジル基、ｏ−シアノベンジル基、１−ヒドロキシ−２−フェニルイソプロピル基、１−クロロ−２−フェニルイソプロピル基などが挙げられる。
【００３３】
一般式（２ａ）におけるＲ1〜Ｒ8および前記芳香族環の置換基の置換または無置換の核原子数５〜50のアリールオキシ基及びアリールチオ基は、それぞれ−ＯＹ’及び−ＳＹ”と表され、Ｙ’及びＹ”としては、前記Ｒ1〜Ｒ8および前記芳香族環の置換基の置換または無置換の核原子数６〜50のアリール基と同様の例が挙げられる。
【００３４】
一般式（２ａ）におけるＲ1〜Ｒ8および前記芳香族環の置換基の置換または無置換の炭素数１〜50のアルコキシカルボニル基は−ＣＯＯＺと表され、Ｚとしては、前記Ｒ1〜Ｒ8および前記芳香族環の置換基の置換または無置換の炭素数１〜50のアルキル基と同様の例が挙げられる。
【００３５】
一般式（２ａ）におけるＲ1〜Ｒ8および前記芳香族環の置換基のハロゲン原子としては、フッ素、塩素、臭素、ヨウ素などが挙げられる。
前記Ｒ1〜Ｒ8および前記芳香族環の置換基の示す基における置換基としては、ハロゲン原子、ヒドロキシル基、ニトロ基、シアノ基、アルキル基、アリール基、シクロアルキル基、アルコキシ基、芳香族複素環基、アラルキル基、アリールオキシ基、アリールチオ基、アルコキシカルボニル基、カルボキシル基などが挙げられる。
【００３６】
好ましくは、一般式（２ａ）で表されるアントラセン誘導体は下記一般式（２ａ’）に示す構造を有する化合物である。
【化７】
2008069128.tif 000011
（式（２ａ）中、Ａ1およびＡ2は、それぞれ独立に、置換または無置換の核炭素数６〜20の芳香族環から誘導される基である。前記芳香族環は１または２以上の置換基で置換されていてもよい。前記置換基は置換または無置換の核炭素数６〜50のアリール基、置換または無置換の炭素数１〜50のアルキル基、置換または無置換の炭素数３〜50のシクロアルキル基、置換または無置換の炭素数１〜50のアルコキシ基、置換または無置換の炭素数６〜50のアラルキル基、置換または無置換の核原子数５〜50のアリールオキシ基、置換または無置換の核原子数５〜50のアリールチオ基、置換または無置換の炭素数１〜50のアルコキシカルボニル基、置換または無置換のシリル基、カルボキシル基、ハロゲン原子、シアノ基、ニトロ基およびヒドロキシル基から選ばれる。前記芳香族環が２以上の置換基で置換されている場合、前記置換基は同一であっても異なっていてもよく、隣接する置換基同士は互いに結合して飽和または不飽和の環状構造を形成していてもよい。
Ｒ1〜Ｒ8は、それぞれ独立に、水素原子、置換または無置換の核炭素数６〜50のアリール基、置換または無置換の核原子数５〜50のヘテロアリール基、置換または無置換の炭素数１〜50のアルキル基、置換または無置換の炭素数３〜50のシクロアルキル基、置換または無置換の炭素数１〜50のアルコキシ基、置換または無置換の炭素数６〜50のアラルキル基、置換または無置換の核原子数５〜50のアリールオキシ基、置換または無置換の核原子数５〜50のアリールチオ基、置換または無置換の炭素数１〜50のアルコキシカルボニル基、置換または無置換のシリル基、カルボキシル基、ハロゲン原子、シアノ基、ニトロ基およびヒドロキシル基から選ばれる。）
ただし、一般式（２ａ’）において、中心のアントラセンの９位及び10位に、該アントラセン上に示すＸ−Ｙ軸に対して対称型となる基が結合する場合はない。
Ａ1、Ａ2およびＲ1〜Ｒ8の具体例としては一般式（２ａ）と同様のものが挙げられる。
【００３７】
本発明の有機ＥＬ素子に用いられる一般式（２ａ）で表されるアントラセン誘導体の具体例としては、特開２００４‐３５６０３３号公報［００４３］〜［００６３］に示されている分子中にアントラセン骨格を２個有するものや、国際公開第２００５／０６１６５６号パンフレットの27〜28ページに示されているアントラセン骨格を１個有する化合物など公知の各種アントラセン誘導体を挙げることができる。代表的な具体例を下記に示す。
【００３８】
【化８】
2008069128.tif 000012
【００３９】
【化９】
2008069128.tif 000013
【００４０】
【化１０】
2008069128.tif 000014
【００４１】
【化１１】
2008069128.tif 000015
【００４２】
【化１２】
2008069128.tif 000016
【００４３】
【化１３】
2008069128.tif 000017
【００４４】
【化１４】
2008069128.tif 000018
【００４５】
【化１５】
2008069128.tif 000019
【００４６】
【化１６】
2008069128.tif 000020
【００４７】
【化１７】
2008069128.tif 000021
【００４８】
また、本発明の一般式（１）で表されるフルオランテン化合物は、発光材料として用いる場合、下記一般式（２ｂ）で表されるとともに用いるのが好ましい。
【化１８】
2008069128.tif 000022
（式（２ｂ）中、Ａｒ1およびＡｒ2は、それぞれ独立に、置換または無置換の核炭素数６〜50のアリール基である。
Ｌ1およびＬ2は、それぞれ独立に、置換または無置換のフェニレン基、置換または無置換のナフタレニレン基、置換または無置換のフルオレニレン基及び置換または無置換のジベンゾシロリレン基から選ばれる。
ｍは０〜２の整数、ｎは１〜４の整数、ｓは０〜２の整数、ｔは０〜４の整数である。
また、Ｌ1またはＡｒ1はピレンの１〜５位のいずれかに結合し、Ｌ2またはＡｒ2はピレンの６〜１０位のいずれかに結合する。）
【００４９】
一般式（２ｂ）におけるＡｒ1およびＡｒ2の核炭素数６〜50のアリール基としては、フェニル基、１−ナフチル基、２−ナフチル基、１−アントリル基、２−アントリル基、９−アントリル基、９−（１０−フェニル）アントリル基、９−（１０−ナフチル−1 −イル）アントリル基、９−（１０−ナフチル−２−イル）アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、３−メチル−２−ナフチル基、４−メチル−１−ナフチル基、４−メチル−１−アントリル基等が挙げられる。好ましくは、核炭素数６〜16の芳香族環基であり、特にフェニル基、１−ナフチル基、２−ナフチル基、９−（１０−フェニル）アントリル基、９−（１０−ナフチル−1 −イル）アントリル基、９−（１０−ナフチル−２−イル）アントリル基、９−フェナントリル基、１−ピレニル基、２−ピレニル基、４−ピレニル基、２−ビフェニルイル基、３−ビフェニルイル基、４−ビフェニルイル基、ｏ−トリル基、ｍ−トリル基、ｐ−トリル基、ｐ−ｔ−ブチルフェニル基である。
【００５０】
また、前記アリール基は、さらに置換基で置換されていても良く、置換基としては、アルキル基（メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基、シクロプロピル基、シクロブチル基、シクロペンチル基、シクロヘキシル基、４−メチルシクロヘキシル基、１−アダマンチル基、２−アダマンチル基、１−ノルボルニル基、２−ノルボルニル基など）、炭素数１〜６のアルコキシ基（エトキシ基、メトキシ基、ｉ−プロポキシ基、ｎ−プロポキシ基、ｓ−ブトキシ基、ｔ−ブトキシ基、ペントキシ基、ヘキシルオキシ基、シクロペントキシ基、シクロヘキシルオキシ基など）、核原子数５〜４０のアリール基、核原子数５〜４０のアリール基で置換されたアミノ基、核原子数５〜４０のアリール基を有するエステル基、炭素数１〜６のアルキル基を有するエステル基、シアノ基、ニトロ基、ハロゲン原子などが挙げられる。
【００５１】
一般式（２ｂ）におけるＬ1およびＬ2は、好ましくは置換または無置換のフェニレン基および置換または無置換のフルオレニレン基から選ばれる。
また、この置換基としては、前記芳香族基で挙げたものと同様のものが挙げられる。
一般式（２ｂ）におけるｍは、好ましくは０〜１の整数である。一般式（２ｂ）におけるｎは、好ましくは１〜２の整数である。一般式（２ｂ）におけるｓは、好ましくは０〜１の整数である。一般式（２ｂ）におけるｔは、好ましくは０〜２の整数である。
【００５２】
本発明の有機ＥＬ素子に用いられる一般式（２ｂ）で表されるピレン誘導体の具体例としては、国際公開第２００５／１１５９５０号パンフレット［００２０］〜［００２３］に示されている非対称ピレン誘導体を挙げることができる。この他に対称ピレン誘導体も本発明の有機ＥＬ素子材料として利用できる。代表的な具体例を下記に示す。
【００５３】
【化１９】
2008069128.tif 000023
【００５４】
【化２０】
2008069128.tif 000024
【００５５】
【化２１】
2008069128.tif 000025
【００５６】
【化２２】
2008069128.tif 000026
【００５７】
また、本発明の一般式（１）で表されるフルオランテン化合物は、発光材料として下記一般式（２ｃ）で表されるとともに用いるのが好ましい。
【化２３】
2008069128.tif 000027
（式（２ｃ）中、Ａｒ1、Ａｒ2およびＡｒ3は、それぞれ独立に、アントラセン構造を有する基、フェナントレン構造を有する基、ピレン構造を有する基およびペリレン構造を有する基から選ばれる。
Ｒ1、Ｒ2およびＲ3は、それぞれ独立に、水素原子または置換基を表す。）
【００５８】
一般式（２ｃ）におけるＡｒ1、Ａｒ2およびＡｒ3は、好ましくは置換または無置換のアントリルフェニル基、アントリル基、フェナントレニル基、ペリレニル基およびピレニル基から選ばれ、より好ましくはアルキル置換または無置換のアントリルフェニル基、フェナントリル基およびピレニル基から選ばれ、特に好ましくはピレニル基およびフェナントリル基から選ばれる。
【００５９】
一般式（２ｃ）における置換基Ｒ1、Ｒ2およびＲ3としては、アルキル基（好ましくは炭素数１〜30、より好ましくは炭素数１〜20、特に好ましくは炭素数１〜10であり、例えばメチル、エチル、イソプロピル、ｔ−ブチル、ｎ−オクチル、ｎ−デシル、ｎ−ヘキサデシル、シクロプロピル、シクロペンチル、シクロヘキシルなどが挙げられる）、アルケニル基（好ましくは炭素数２〜30、より好ましくは炭素数２〜20、特に好ましくは炭素数２〜10であり、例えばビニル、アリル、２−ブテニル、３−ペンテニルなどが挙げられる）、アルキニル基（好ましくは炭素数２〜30、より好ましくは炭素数２〜20、特に好ましくは炭素数２〜10であり、例えばプロパルギル、３−ペンチニルなどが挙げられる）、アリール基（好ましくは炭素数６〜30、より好ましくは炭素数６〜20、特に好ましくは炭素数６〜12であり、例えばフェニル、ｐ−メチルフェニル、ナフチル、アントラニルなどが挙げられる）、アミノ基（好ましくは炭素数０〜30、より好ましくは炭素数０〜20、特に好ましくは炭素数０〜10であり、例えばアミノ、メチルアミノ、ジメチルアミノ、ジエチルアミノ、ジベンジルアミノ、ジフェニルアミノ、ジトリルアミノなどが挙げられる）、アルコキシ基（好ましくは炭素数１〜30、より好ましくは炭素数１〜20、特に好ましくは炭素数１〜10であり、例えばメトキシ、エトキシ、ブトキシ、２−エチルヘキシロキシなどが挙げられる）、アリールオキシ基（好ましくは炭素数６〜30、より好ましくは炭素数６〜20、特に好ましくは炭素数６〜12であり、例えばフェニルオキシ、１−ナフチルオキシ、２−ナフチルオキシなどが挙げられる）、ヘテロアリールオキシ基（好ましくは炭素数１〜30、より好ましくは炭素数１〜20、特に好ましくは炭素数１〜12であり、例えばピリジルオキシ、ピラジルオキシ、ピリミジルオキシ、キノリルオキシなどが挙げられる）、アシル基（好ましくは炭素数１〜30、より好ましくは炭素数１〜20、特に好ましくは炭素数１〜12であり、例えばアセチル、ベンゾイル、ホルミル、ピバロイルなどが挙げられる）、アルコキシカルボニル基（好ましくは炭素数２〜30、より好ましくは炭素数２〜20、特に好ましくは炭素数２〜12であり、例えばメトキシカルボニル、エトキシカルボニルなどが挙げられる）、アリールオキシカルボニル基（好ましくは炭素数７〜30、より好ましくは炭素数７〜20、特に好ましくは炭素数７〜12であり、例えばフェニルオキシカルボニルなどが挙げられる）、アシルオキシ基（好ましくは炭素数２〜30、より好ましくは炭素数２〜20、特に好ましくは炭素数２〜10であり、例えばアセトキシ、ベンゾイルオキシなどが挙げられる）、アシルアミノ基（好ましくは炭素数２〜30、より好ましくは炭素数２〜20、特に好ましくは炭素数２〜10であり、例えばアセチルアミノ、ベンゾイルアミノなどが挙げられる）、アルコキシカルボニルアミノ基（好ましくは炭素数２〜30、より好ましくは炭素数２〜20、特に好ましくは炭素数２〜12であり、例えばメトキシカルボニルアミノなどが挙げられる）、アリールオキシカルボニルアミノ基（好ましくは炭素数７〜30、より好ましくは炭素数７〜20、特に好ましくは炭素数７〜12であり、例えばフェニルオキシカルボニルアミノなどが挙げられる）、スルホニルアミノ基（好ましくは炭素数１〜30、より好ましくは炭素数１〜20、特に好ましくは炭素数１〜12であり、例えばメタンスルホニルアミノ、ベンゼンスルホニルアミノなどが挙げられる）、スルファモイル基（好ましくは炭素数０〜30、より好ましくは炭素数０〜20、特に好ましくは炭素数０〜12であり、例えばスルファモイル、メチルスルファモイル、ジメチルスルファモイル、フェニルスルファモイルなどが挙げられる）、カルバモイル基（好ましくは炭素数１〜30、より好ましくは炭素数１〜20、特に好ましくは炭素数１〜12であり、例えばカルバモイル、メチルカルバモイル、ジエチルカルバモイル、フェニルカルバモイルなどが挙げられる）、アルキルチオ基（好ましくは炭素数１〜30、より好ましくは炭素数１〜20、特に好ましくは炭素数１〜12であり、例えばメチルチオ、エチルチオなどが挙げられる）、アリールチオ基（好ましくは炭素数６〜30、より好ましくは炭素数６〜20、特に好ましくは炭素数６〜12であり、例えばフェニルチオなどが挙げられる）、ヘテロアリールチオ基（好ましくは炭素数１〜30、より好ましくは炭素数１〜20、特に好ましくは炭素数１〜12であり、例えばピリジルチオ、２−ベンズイミゾリルチオ、２−ベンズオキサゾリルチオ、２−ベンズチアゾリルチオなどが挙げられる）、スルホニル基（好ましくは炭素数１〜30、より好ましくは炭素数１〜20、特に好ましくは炭素数１〜12であり、例えばメシル、トシルなどが挙げられる）、スルフィニル基（好ましくは炭素数１〜30、より好ましくは炭素数１〜20、特に好ましくは炭素数１〜12であり、例えばメタンスルフィニル、ベンゼンスルフィニルなどが挙げられる）、ウレイド基（好ましくは炭素数１〜30、より好ましくは炭素数１〜20、特に好ましくは炭素数１〜12であり、例えばウレイド、メチルウレイド、フェニルウレイドなどが挙げられる）、リン酸アミド基（好ましくは炭素数１〜30、より好ましくは炭素数１〜20、特に好ましくは炭素数１〜12であり、例えばジエチルリン酸アミド、フェニルリン酸アミドなどが挙げられる）、ヒドロキシ基、メルカプト基、ハロゲン原子（例えば、フッ素原子、塩素原子、臭素原子、ヨウ素原子などが挙げられる）、シアノ基、スルホ基、カルボキシル基、ニトロ基、ヒドロキサム酸基、スルフィノ基、ヒドラジノ基、イミノ基、ヘテロ環基（好ましくは炭素数１〜30、より好ましくは炭素数１〜12であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリルなどが挙げられる）、シリル基（好ましくは炭素数３〜40、より好ましくは炭素数３〜30、特に好ましくは炭素数３〜24であり、例えばトリメチルシリル、トリフェニルシリルなどが挙げられる）などが挙げられる。これらの置換基は更に置換されてもよい。
一般式（２ｃ）における置換基Ｒ1、Ｒ2およびＲ3は、好ましくはアルキル基およびアリール基から選ばれる。
【００６０】
本発明の有機ＥＬ素子に用いられる一般式（２ｃ）で表されるアミン誘導体の具体例としては、特開２００２−３２４６７８号公報［００７９］〜［００８３］に示されているアミン誘導体などの公知の各種アミン誘導体を挙げることができる。代表的な具体例を下記に示す。
【００６１】
【化２４】
2008069128.tif 000028
【００６２】
【化２５】
2008069128.tif 000029
【００６３】
また、本発明の一般式（１）で表されるフルオランテン化合物は、発光材料として下記一般式（２ｄ）で表されるとともに用いるのが好ましい。
【化２６】
2008069128.tif 000030
（式（２ｄ）中、Ａｒ11、Ａｒ21およびＡｒ31は、それぞれ独立に、核炭素数６〜50のアリール基を表す。前記アリール基は１または２以上の置換基で置換されていてもよい。
Ａｒ11、Ａｒ21、Ａｒ31およびこれらのアリール基が有する置換基の少なくとも１つは核炭素数10〜20の縮環アリール構造または核炭素数６〜20の縮環ヘテロアリール構造を有する。
Ａｒは芳香環または複素芳香環から誘導される３価の基を表す。）
【００６４】
一般式（２ｄ）のＡｒ11、Ａｒ21およびＡｒ31の核炭素数６〜50のアリール基は、好ましくは核炭素数が６〜30、より好ましくは６〜20、さらに好ましくは６〜16である。アリール基としては、フェニル基、ナフチル基、アントリル基、フェナントレニル基、ピレニル基、ペリレニル基、フルオレニル基、ビフェニルイル基、ターフェニルイル基、ルブレニル基、クリセニル基、トリフェニレニル基、ベンゾアントリル基、ベンゾフェナントレニル基、ジフェニルアントリル基などが挙げられ、これらのアリール基はさらに置換基を有していても良い。
【００６５】
アリール基上の置換基としては、例えば、アルキル基（好ましくは炭素数１〜30、より好ましくは炭素数１〜20、特に好ましくは炭素数１〜10であり、例えばメチル、エチル、イソプロピル、ｔ−ブチル、ｎ−オクチル、ｎ−デシル、ｎ−ヘキサデシル、シクロプロピル、シクロペンチル、シクロヘキシルなどが挙げられる）、アルケニル基（好ましくは炭素数２〜30、より好ましくは炭素数２〜20、特に好ましくは炭素数２〜10であり、例えばビニル、アリル、２−ブテニル、３−ペンテニルなどが挙げられる）、アルキニル基（好ましくは炭素数２〜30、より好ましくは炭素数２〜20、特に好ましくは炭素数２〜10であり、例えばプロパルギル、３−ペンチニルなどが挙げられる）、アリール基（好ましくは炭素数６〜30、より好ましくは炭素数６〜20、特に好ましくは炭素数６〜12であり、例えばフェニル、ｐ−メチルフェニル、ナフチル、アントラニルなどが挙げられる）、アミノ基（好ましくは炭素数０〜30、より好ましくは炭素数０〜20、特に好ましくは炭素数０〜10であり、例えばアミノ、メチルアミノ、ジメチルアミノ、ジエチルアミノ、ジベンジルアミノ、ジフェニルアミノ、ジトリルアミノなどが挙げられる）、アルコキシ基（好ましくは炭素数１〜30、より好ましくは炭素数１〜20、特に好ましくは炭素数１〜10であり、例えばメトキシ、エトキシ、ブトキシ、２−エチルヘキシロキシなどが挙げられる）、アリールオキシ基（好ましくは炭素数６〜30、より好ましくは炭素数６〜20、特に好ましくは炭素数６〜12であり、例えばフェニルオキシ、１−ナフチルオキシ、２−ナフチルオキシなどが挙げられる）、ヘテロアリールオキシ基（好ましくは炭素数１〜30、より好ましくは炭素数１〜20、特に好ましくは炭素数１〜12であり、例えばピリジルオキシ、ピラジルオキシ、ピリミジルオキシ、キノリルオキシなどが挙げられる）、アシル基（好ましくは炭素数１〜30、より好ましくは炭素数１〜20、特に好ましくは炭素数１〜12であり、例えばアセチル、ベンゾイル、ホルミル、ピバロイルなどが挙げられる）、アルコキシカルボニル基（好ましくは炭素数２〜30、より好ましくは炭素数２〜20、特に好ましくは炭素数２〜12であり、例えばメトキシカルボニル、エトキシカルボニルなどが挙げられる）、アリールオキシカルボニル基（好ましくは炭素数７〜30、より好ましくは炭素数７〜20、特に好ましくは炭素数７〜12であり、例えばフェニルオキシカルボニルなどが挙げられる）、アシルオキシ基（好ましくは炭素数２〜30、より好ましくは炭素数２〜20、特に好ましくは炭素数２〜10であり、例えばアセトキシ、ベンゾイルオキシなどが挙げられる）、アシルアミノ基（好ましくは炭素数２〜30、より好ましくは炭素数２〜20、特に好ましくは炭素数２〜10であり、例えばアセチルアミノ、ベンゾイルアミノなどが挙げられる）、アルコキシカルボニルアミノ基（好ましくは炭素数２〜30、より好ましくは炭素数２〜20、特に好ましくは炭素数２〜12であり、例えばメトキシカルボニルアミノなどが挙げられる）、アリールオキシカルボニルアミノ基（好ましくは炭素数７〜30、より好ましくは炭素数７〜20、特に好ましくは炭素数７〜12であり、例えばフェニルオキシカルボニルアミノなどが挙げられる）、スルホニルアミノ基（好ましくは炭素数１〜30、より好ましくは炭素数１〜20、特に好ましくは炭素数１〜12であり、例えばメタンスルホニルアミノ、ベンゼンスルホニルアミノなどが挙げられる）、スルファモイル基（好ましくは炭素数０〜30、より好ましくは炭素数０〜20、特に好ましくは炭素数０〜12であり、例えばスルファモイル、メチルスルファモイル、ジメチルスルファモイル、フェニルスルファモイルなどが挙げられる）、カルバモイル基（好ましくは炭素数１〜30、より好ましくは炭素数１〜20、特に好ましくは炭素数１〜12であり、例えばカルバモイル、メチルカルバモイル、ジエチルカルバモイル、フェニルカルバモイルなどが挙げられる）、アルキルチオ基（好ましくは炭素数１〜30、より好ましくは炭素数１〜20、特に好ましくは炭素数１〜12であり、例えばメチルチオ、エチルチオなどが挙げられる）、アリールチオ基（好ましくは炭素数６〜30、より好ましくは炭素数６〜20、特に好ましくは炭素数６〜12であり、例えばフェニルチオなどが挙げられる）、ヘテロアリールチオ基（好ましくは炭素数１〜30、より好ましくは炭素数１〜20、特に好ましくは炭素数１〜12であり、例えばピリジルチオ、２−ベンズイミゾリルチオ、２−ベンズオキサゾリルチオ、２−ベンズチアゾリルチオなどが挙げられる）、スルホニル基（好ましくは炭素数１〜30、より好ましくは炭素数１〜20、特に好ましくは炭素数１〜12であり、例えばメシル、トシルなどが挙げられる）、スルフィニル基（好ましくは炭素数１〜30、より好ましくは炭素数１〜20、特に好ましくは炭素数１〜12であり、例えばメタンスルフィニル、ベンゼンスルフィニルなどが挙げられる）、ウレイド基（好ましくは炭素数１〜30、より好ましくは炭素数１〜20、特に好ましくは炭素数１〜12であり、例えばウレイド、メチルウレイド、フェニルウレイドなどが挙げられる）、リン酸アミド基（好ましくは炭素数１〜30、より好ましくは炭素数１〜20、特に好ましくは炭素数１〜12であり、例えばジエチルリン酸アミド、フェニルリン酸アミドなどが挙げられる）、ヒドロキシ基、メルカプト基、ハロゲン原子（例えば、フッ素原子、塩素原子、臭素原子、ヨウ素原子などが挙げられる）、シアノ基、スルホ基、カルボキシル基、ニトロ基、ヒドロキサム酸基、スルフィノ基、ヒドラジノ基、イミノ基、ヘテロ環基（好ましくは炭素数１〜30、より好ましくは炭素数１〜12であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる）、シリル基（好ましくは炭素数３〜40、より好ましくは炭素数３〜30、特に好ましくは炭素数３〜24であり、例えばトリメチルシリル、トリフェニルシリルなどが挙げられる）などが挙げられる。これらの置換基は更に置換されてもよい。
【００６６】
一般式（２ｄ）におけるＡｒ11、Ａｒ21、Ａｒ31およびこれらのアリール基が有する置換基の少なくとも１つが有する核炭素数10〜20の縮環アリール構造としては、ナフタレン構造、アントラセン構造、フェナントレン構造、ピレン構造、ペリレン構造などが挙げられ、好ましくはナフタレン構造、アントラセン構造、ピレン構造、フェナントレン構造であり、より好ましくはフェナントレン構造、４環以上のアリール構造であり、特に好ましくはピレン構造である。
一般式（２ｄ）におけるＡｒ11、Ａｒ21、Ａｒ31およびこれらのアリール基が有する置換基の少なくとも１つが有する核炭素数６〜20の縮環ヘテロアリール構造としては、キノリン構造、キノキサリン構造、キナゾリン構造、アクリジン構造、フェナントリジン構造、フタラジン構造、フェナントロリン構造などが挙げられ、好ましくは、キノリン構造、キノキサリン構造、キナゾリン構造、フタラジン構造、フェナントロリン構造である。
【００６７】
一般式（２ｄ）におけるＡｒの芳香環から誘導される３価の基は、好ましくは炭素数６〜30であり、より好ましくは６〜20であり、さらに好ましくは炭素数６〜16である。具体的には、ベンゼン、ナフタレン、アントラン、フェナントレン、ピレン、トリフェニレンから誘導される３価の基などが挙げられる。
一般式（２ｄ）におけるＡｒの複素芳香環から誘導される３価の基は、好ましくはヘテロ原子として窒素原子、硫黄原子および酸素原子から選ばれる原子を含み、より好ましくは窒素原子を含む。また、好ましくは炭素数２〜30であり、より好ましくは炭素数３〜20であり、さらに好ましくは炭素数３〜16である。具体的には、ピリジン、ピラジン、チオピラン、キノリン、キノキサリン、トリアジンから誘導される３価の基などが挙げられる。これらの芳香環または複素芳香環から誘導される３価の基は置換基を有していても良い。置換基としては、置換基Ａｒ11のアリール基上の置換基で示した基などが挙げられる。Ａｒは、好ましくはベンゼントリイル、ナフタレントリイル、アントラセントリイル、ピレントリイル、トリフェニレンから誘導される３価の基であり、より好ましくはベンゼントリイルであり、さらに好ましくは無置換（Ａｒ11、Ａｒ21およびＡｒ31は置換されている）ベンゼントリイル、アルキル置換ベンゼントリイルである。
【００６８】
本発明の有機ＥＬ素子に用いられる一般式（２ｄ）で表されるベンゼン誘導体の具体例としては、特開２００２−３２４６７８号公報［００７９］〜［００８３］に示されているベンゼン誘導体などの公知の各種ベンゼン誘導体を挙げることができる。代表的な具体例を下記に示す。
【００６９】
【化２７】
2008069128.tif 000031
【００７０】
【化２８】
2008069128.tif 000032
【００７１】
【化２９】
2008069128.tif 000033
【００７２】
本発明の有機ＥＬ素子においては、好ましくは発光層中に本発明のフルオランテン化合物が0.01〜20重量％、より好ましくは0.5〜20重量％含有されている。
本発明の有機ＥＬ素子においては、好ましくは一対の電極の少なくとも一方の表面に、カルコゲニド層、ハロゲン化金属層および金属酸化物層から選ばれる層を配置したものである。
【００７３】
（有機ＥＬ素子の構成）
以下、本発明の有機ＥＬ素子の素子構成について説明する。
（１）有機ＥＬ素子の構成
本発明の有機ＥＬ素子の代表的な素子構成としては、
(1) 陽極／発光層／陰極
(2) 陽極／正孔注入層／発光層／陰極
(3) 陽極／発光層／電子注入層／陰極
(4) 陽極／正孔注入層／発光層／電子注入層／陰極
(5) 陽極／有機半導体層／発光層／陰極
(6) 陽極／有機半導体層／電子障壁層／発光層／陰極
(7) 陽極／有機半導体層／発光層／付着改善層／陰極
(8) 陽極／正孔注入層／正孔輸送層／発光層／電子注入層／陰極
(9) 陽極／絶縁層／発光層／絶縁層／陰極
(10)陽極／無機半導体層／絶縁層／発光層／絶縁層／陰極
(11)陽極／有機半導体層／絶縁層／発光層／絶縁層／陰極
(12)陽極／絶縁層／正孔注入層／正孔輸送層／発光層／絶縁層／陰極
(13)陽極／絶縁層／正孔注入層／正孔輸送層／発光層／電子注入層／陰極
などの構造を挙げることができる。
これらの中で通常(8)の構成が好ましく用いられる。
本発明の化合物は、上記のどの有機層に用いられてもよいが、これらの構成要素の中の発光帯域もしくは正孔輸送帯域に含有されていることが好ましい。含有させる量は30〜100モル％から選ばれる。
【００７４】
（２）透光性基板
本発明の有機ＥＬ素子は、透光性の基板上に作製する。ここでいう透光性基板は有機ＥＬ素子を支持する基板であり、400〜700nmの可視領域の光の透過率が50％以上で平滑な基板が好ましい。
具体的には、ガラス板、ポリマー板等が挙げられる。ガラス板としては、特にソーダ石灰ガラス、バリウム・ストロンチウム含有ガラス、鉛ガラス、アルミノケイ酸ガラス、ホウケイ酸ガラス、バリウムホウケイ酸ガラス、石英等が挙げられる。またポリマー板としては、ポリカーボネート、アクリル、ポリエチレンテレフタレート、ポリエーテルサルファイド、ポリサルフォン等を挙げることができる。
【００７５】
（３）陽極
本発明の有機ＥＬ素子の陽極は、正孔を正孔輸送層又は発光層に注入する役割を担うものであり、4.5eV以上の仕事関数を有することが効果的である。本発明に用いられる陽極材料の具体例としては、酸化インジウム錫合金（ＩＴＯ）、酸化錫（ＮＥＳＡ）、金、銀、白金、銅等が適用できる。また、陽極としては、電子輸送層又は発光層に電子を注入する目的で、仕事関数の小さい材料が好ましい。
陽極はこれらの電極物質を蒸着法やスパッタリング法等の方法で薄膜を形成させることにより作製することができる。
このように発光層からの発光を陽極から取り出す場合、陽極の発光に対する透過率が10％より大きくすることが好ましい。また、陽極のシート抵抗は、数百Ω／□以下が好ましい。陽極の膜厚は材料にもよるが、通常10nm〜1μm、好ましくは10〜200nmの範囲で選択される。
【００７６】
（４）発光層
有機ＥＬ素子の発光層は以下の機能を併せ持つものである。すなわち、
(1) 注入機能；電界印加時に陽極又は正孔注入層より正孔を注入することができ、陰極又は電子注入層より電子を注入することができる機能
(2) 輸送機能；注入した電荷（電子と正孔）を電界の力で移動させる機能
(3) 発光機能；電子と正孔の再結合の場を提供し、これを発光につなげる機能
がある。ただし、正孔の注入されやすさと電子の注入されやすさに違いがあってもよく、また、正孔と電子の移動度で表される輸送能に大小があってもよいが、どちらか一方の電荷を移動することが好ましい。
この発光層を形成する方法としては、例えば蒸着法、スピンコート法、ＬＢ法等の公知の方法を適用することができる。発光層は、特に分子堆積膜であることが好ましい。
ここで分子堆積膜とは、気相状態の材料化合物から沈着され形成された薄膜や、溶液状態又は液相状態の材料化合物から固体化され形成された膜のことであり、通常この分子堆積膜は、ＬＢ法により形成された薄膜（分子累積膜）とは凝集構造、高次構造の相違や、それに起因する機能的な相違により区分することができる。
また、特開昭５７−５１７８１号公報に開示されているように、樹脂等の結着剤と材料化合物とを溶剤に溶かして溶液とした後、これをスピンコート法等により薄膜化することによっても、発光層を形成することができる。
本発明においては、本発明の目的が損なわれない範囲で、所望により発光層に、本発明のフルオランテン構造を有する化合物及び縮合環含有化合物からなる発光材料以外の他の公知の発光材料を含有させても良く、また本発明の発光材料を含む発光層に、他の公知の発光材料を含む発光層を積層しても良い。
さらに、発光層の膜厚は、好ましくは５〜50nm、より好ましくは７〜50nm、最も好ましくは10〜50nmである。５nm未満では発光層形成が困難となり、色度の調整が困難となる恐れがあり、50nmを超えると駆動電圧が上昇する恐れがある。
【００７７】
（５）正孔注入・輸送層（正孔輸送帯域）
正孔注入・輸送層は発光層への正孔注入を助け、発光領域まで輸送する層であって、正孔移動度が大きく、イオン化エネルギーが通常5.5eV以下と小さい。このような正孔注入・輸送層としては、より低い電界強度で正孔を発光層に輸送する材料が好ましく、さらに正孔の移動度が、例えば104〜106V/cmの電界印加時に、少なくとも10-4cm2/V・秒であれば好ましい。
本発明のフルオランテン構造を有する化合物を正孔輸送帯域に用いる場合、本発明のフルオランテン構造を有する化合物単独で正孔注入、輸送層を形成してもよく、他の材料と混合して用いてもよい。
本発明のフルオランテン構造を有する化合物と混合して正孔注入・輸送層を形成する材料としては、前記の好ましい性質を有するものであれば特に制限はなく、従来、光導伝材料において正孔の電荷輸送材料として慣用されているものや、有機ＥＬ素子の正孔注入・輸送層に使用される公知のものの中から任意のものを選択して用いることができる。
【００７８】
具体例としては、トリアゾール誘導体（米国特許３，１１２，１９７号明細書等参照）、オキサジアゾール誘導体（米国特許３，１８９，４４７号明細書等参照）、イミダゾール誘導体（特公昭３７−１６０９６号公報等参照）、ポリアリールアルカン誘導体（米国特許３，６１５，４０２号明細書、同第３，８２０，９８９号明細書、同第３，５４２，５４４号明細書、特公昭４５−５５５号公報、同５１−１０９８３号公報、特開昭５１−９３２２４号公報、同５５−１７１０５号公報、同５６−４１４８号公報、同５５−１０８６６７号公報、同５５−１５６９５３号公報、同 ５６−３６６５６号公報等参照）、ピラゾリン誘導体及びピラゾロン誘導体（米国特許第３，１８０，７２９号明細書、同第４，２７８，７４６号明細書、特開昭５５−８８０６４号公報、同５５−８８０６５号公報、同４９−１０５５３７号公報、同５５−５１０８６号公報、同５６−８００５１号公報、同５６−８８１４１号公報、同５７−４５５４５号公報、同５４−１１２６３７号公報、同５５−７４５４６号公報等参照）、フェニレンジアミン誘導体（米国特許第３，６１５，４０４号明細書、特公昭５１−１０１０５号公報、同４６−３７１２号公報、同４７−２５３３６号公報、特開昭５４−５３４３５号公報、同５４−１１０５３６号公報、同５４−１１９９２５号公報等参照）、アリールアミン誘導体（米国特許第３，５６７，４５０号明細書、同第３，１８０，７０３号明細書、同第３，２４０，５９７号明細書、同第３，６５８，５２０号明細書、同第４，２３２，１０３号明細書、同第４，１７５，９６１号明細書、同第４，０１２，３７６号明細書、特公昭４９−３５７０２号公報、同３９−２７５７７号公報、特開昭５５−１４４２５０号公報、同５６−１１９１３２号公報、同５６−２２４３７号公報、西独特許第１，１１０，５１８号明細書等参照）、アミノ置換カルコン誘導体（米国特許第３，５２６，５０１号明細書等参照）、オキサゾール誘導体（米国特許第３，２５７，２０３号明細書等に開示のもの）、スチリルアントラセン誘導体（特開昭５６−４６２３４号公報等参照）、フルオレノン誘導体（特開昭５４−１１０８３７号公報等参照）、ヒドラゾン誘導体（米国特許第３，７１７，４６２号明細書、特開昭５４−５９１４３号公報、同５５−５２０６３号公報、同５５−５２０６４号公報、同５５−４６７６０号公報、同５５−８５４９５号公報、同５７−１１３５０号公報、同５７−１４８７４９号公報、特開平２−３１１５９１号公報等参照）、スチルベン誘導体（特開昭６１−２１０３６３号公報、同第６１−２２８４５１号公報、同６１−１４６４２号公報、同６１−７２２５５号公報、同６２−４７６４６号公報、同６２−３６６７４号公報、同６２−１０６５２号公報、同６２−３０２５５号公報、同６０−９３４５５号公報、同６０−９４４６２号公報、同６０−１７４７４９号公報、同６０−１７５０５２号公報等参照）、シラザン誘導体（米国特許第４，９５０，９５０号明細書）、ポリシラン系（特開平２−２０４９９６号公報）、アニリン系共重合体（特開平２−２８２２６３号公報）、特開平１−２１１３９９号公報に開示されている導電性高分子オリゴマー（特にチオ��ェンオリゴマー）等を挙げることができる。
【００７９】
正孔注入・輸送層の材料としては上記のものを使用することができるが、ポルフィリン化合物（特開昭６３−２９５６９６５号公報等に開示のもの）、芳香族第三級アミン化合物及びスチリルアミン化合物（米国特許第４，１２７，４１２号明細書、特開昭５３−２７０３３号公報、同５４−５８４４５号公報、同５４−１４９６３４号公報、同５４−６４２９９号公報、同５５−７９４５０号公報、同５５−１４４２５０号公報、同５６−１１９１３２号公報、同６１−２９５５５８号公報、同６１−９８３５３号公報、同６３−２９５６９５号公報等参照）、特に芳香族第三級アミン化合物を用いることが好ましい。
また、米国特許第５，０６１，５６９号に記載されている２個の縮合芳香族環を分子内に有する、例えば、４，４’−ビス（Ｎ−（１−ナフチル）−Ｎ−フェニルアミノ）ビフェニル（以下ＮＰＤと略記する）、また特開平４−３０８６８８号公報に記載されているトリフェニルアミンユニットが３つスターバースト型に連結された４，４’，４”−トリス（Ｎ−（３−メチルフェニル）−Ｎ−フェニルアミノ）トリフェニルアミン（以下ＭＴＤＡＴＡと略記する）等を挙げることができる。
また発光層の材料として示した前述の芳香族ジメチリディン系化合物の他、ｐ型Ｓｉ、ｐ型ＳｉＣ等の無機化合物も正孔注入層の材料として使用することができる。
【００８０】
正孔注入・輸送層は上述した化合物を、例えば、真空蒸着法、スピンコート法、キャスト法、ＬＢ法等の公知の方法により薄膜化することにより形成することができる。正孔注入・輸送層としての膜厚は特に制限はないが、通常は５nm〜５μmである。
【００８１】
（６）電子注入層
電子注入層は、発光層への電子の注入を助ける層であって、電子移動度が大きく、また付着改善層は、この電子注入層の中で特に陰極との付着が良い材料からなる層である。電子注入層に用いられる材料としては、８−ヒドロキシキノリン又はその誘導体の金属錯体が好適である。
上記８−ヒドロキシキノリン又はその誘導体の金属錯体の具体例としては、オキシン（一般に８−キノリノール又は８−ヒドロキシキノリン）のキレートを含む金属キレートオキシノイド化合物が挙げられる。
例えば発光材料の項で記載したＡｌｑを電子注入層として用いることができる。
【００８２】
一方、オキサジアゾール誘導体としては、以下の一般式で表される電子伝達化合物が挙げられる。
【化３０】
2008069128.tif 000034
（式中、Ａｒ1、Ａｒ2、Ａｒ3、Ａｒ5、Ａｒ6およびＡｒ9は置換または無置換のアリール基を示し、それぞれ互いに同一であっても異なっていてもよい。またＡｒ4、Ａｒ7およびＡｒ8は置換または無置換のアリーレン基を示し、それぞれ同一であっても異なっていてもよい。）
ここでアリール基としてはフェニル基、ビフェニル基、アントラニル基、ペリレニル基、ピレニル基が挙げられる。また、アリーレン基としてはフェニレン基、ナフチレン基、ビフェニレン基、アントラニレン基、ペリレニレン基、ピレニレン基などが挙げられる。また、置換基としては炭素数１〜10のアルキル基、炭素数１〜10のアルコキシ基またはシアノ基等が挙げられる。この電子伝達化合物は薄膜形成性のものが好ましい。
【００８３】
上記電子伝達性化合物の具体例としては下記のものを挙げることができる。
【化３１】
2008069128.tif 000035
【００８４】
本発明の有機ＥＬ素子の好ましい形態に、電子を輸送する領域又は陰極と有機層の界面領域に、還元性ドーパントを含有する素子がある。ここで、還元性ドーパントとは、電子輸送性化合物を還元ができる物質と定義される。したがって、一定の還元性を有するものであれば、様々なものが用いられ、例えば、アルカリ金属、アルカリ土類金属、希土類金属、アルカリ金属の酸化物、アルカリ金属のハロゲン化物、アルカリ土類金属の酸化物、アルカリ土類金属のハロゲン化物、希土類金属の酸化物または希土類金属のハロゲン化物、アルカリ金属の有機錯体、アルカリ土類金属の有機錯体、希土類金属の有機錯体からなる群から選択される少なくとも一つの物質を好適に使用することができる。
また、より具体的に、好ましい還元性ドーパントとしては、Ｌｉ（仕事関数：2.9eV）、Ｎａ（仕事関数：2.36eV）、Ｋ（仕事関数：2.28eV）、Ｒｂ（仕事関数：2.16eV）およびＣｓ（仕事関数：1.95eV）からなる群から選択される少なくとも１つのアルカリ金属や、Ｃａ（仕事関数：2.9eV）、Ｓｒ（仕事関数：2.0〜2.5eV）、およびＢａ（仕事関数：2.52eV）からなる群から選択される少なくとも１つのアルカリ土類金属が挙げられる仕事関数が2.9eV以下のものが特に好ましい。これらのうち、より好ましい還元性ドーパントは、Ｋ、ＲｂおよびＣｓからなる群から選択される少なくとも１つのアルカリ金属であり、さらに好ましくは、ＲｂまたはＣｓであり、最も好ましのは、Ｃｓである。これらのアルカリ金属は、特に還元能力が高く、電子注入域への比較的少量の添加により、有機ＥＬ素子における発光輝度の向上や長寿命化が図られる。また、仕事関数が2.9eV以下の還元性ドーパントとして、これら２種以上のアルカリ金属の組合わせも好ましく、特に、Ｃｓを含んだ組み合わせ、例えば、ＣｓとＮａ、ＣｓとＫ、ＣｓとＲｂあるいはＣｓとＮａとＫとの組み合わせであることが好ましい。Ｃｓを組み合わせて含むことにより、還元能力を効率的に発揮することができ、電子注入域への添加により、有機ＥＬ素子における発光輝度の向上や長寿命化が図られる。
【００８５】
本発明においては陰極と有機層の間に絶縁体や半導体で構成される電子注入層をさらに設けても良い。この時、電流のリークを有効に防止して、電子注入性を向上させることができる。このような絶縁体としては、アルカリ金属カルコゲニド、アルカリ土類金属カルコゲニド、アルカリ金属のハロゲン化物およびアルカリ土類金属のハロゲン化物からなる群から選択される少なくとも１つの金属化合物を使用するのが好ましい。電子注入層がこれらのアルカリ金属カルコゲニド等で構成されていれば、電子注入性をさらに向上させることができる点で好ましい。具体的に、好ましいアルカリ金属カルコゲニドとしては、例えば、Ｌｉ2Ｏ、Ｋ2Ｏ、Ｎａ2Ｓ、Ｎａ2ＳｅおよびＮａ2Ｏが挙げられ、好ましいアルカリ土類金属カルコゲニドとしては、例えば、ＣａＯ、ＢａＯ、ＳｒＯ、ＢｅＯ、ＢａＳ、およびＣａＳｅが挙げられる。また、好ましいアルカリ金属のハロゲン化物としては、例えば、ＬｉＦ、ＮａＦ、ＫＦ、ＬｉＣｌ、ＫＣｌおよびＮａＣｌ等が挙げられる。また、好ましいアルカリ土類金属のハロゲン化物としては、例えば、ＣａＦ2、ＢａＦ2、ＳｒＦ2、ＭｇＦ2およびＢｅＦ2といったフッ化物や、フッ化物以外のハロゲン化物が挙げられる。
また、電子輸送層を構成する半導体としては、Ｂａ、Ｃａ、Ｓｒ、Ｙｂ、Ａｌ、Ｇａ、Ｉｎ、Ｌｉ、Ｎａ、Ｃｄ、Ｍｇ、Ｓｉ、Ｔａ、ＳｂおよびＺｎの少なくとも１つの元素を含む酸化物、窒化物または酸化窒化物等の１種単独または２種以上の組み合わせが挙げられる。また、電子輸送層を構成する無機化合物が、微結晶または非晶質の絶縁性薄膜であることが好ましい。電子輸送層がこれらの絶縁性薄膜で構成されていれば、より均質な薄膜が形成されるために、ダークスポット等の画素欠陥を減少させることができる。なお、このような無機化合物としては、上述したアルカリ金属カルコゲニド、アルカリ土類金属カルコゲニド、アルカリ金属のハロゲン化物およびアルカリ土類金属のハロゲン化物等が挙げられる。
【００８６】
（７）陰極
陰極としては、電子注入・輸送層又は発光層に電子を注入するため、仕事関数の小さい（４eV以下）金属、合金、電気伝導性化合物及びこれらの混合物を電極物質とするものが用いられる。このような電極物質の具体例としては、ナトリウム、ナトリウム・カリウム合金、マグネシウム、リチウム、マグネシウム・銀合金、アルミニウム／酸化アルミニウム、アルミニウム・リチウム合金、インジウム、希土類金属などが挙げられる。
この陰極はこれらの電極物質を蒸着やスパッタリング等の方法により薄膜を形成させることにより、作製することができる。
ここで発光層からの発光を陰極から取り出す場合、陰極の発光に対する透過率は10％より大きくすることが好ましい。
また、陰極としてのシート抵抗は数百Ω／□以下が好ましく、膜厚は通常10nm〜１μm、好ましくは50〜200nmである。
【００８７】
（８）絶縁層
有機ＥＬ素子は超薄膜に電界を印可するために、リークやショートによる画素欠陥が生じやすい。これを防止するために、一対の電極間に絶縁性の薄膜層を挿入することが好ましい。
絶縁層に用いられる材料としては例えば酸化アルミニウム、弗化リチウム、酸化リチウム、弗化セシウム、酸化セシウム、酸化マグネシウム、弗化マグネシウム、酸化カルシウム、弗化カルシウム、窒化アルミニウム、酸化チタン、酸化珪素、酸化ゲルマニウム、窒化珪素、窒化ホウ素、酸化モリブデン、酸化ルテニウム、酸化バナジウム等が挙げられる。
これらの混合物や積層物を用いてもよい。
【００８８】
（９）有機ＥＬ素子の製造方法
以上例示した材料及び形成方法により陽極、発光層、必要に応じて正孔注入層、及び必要に応じて電子注入層を形成し、さらに陰極を形成することにより有機ＥＬ素子を作製することができる。また陰極から陽極へ、前記と逆の順序で有機ＥＬ素子を作製することもできる。
以下、透光性基板上に陽極／正孔注入層／発光層／電子注入層／陰極が順次設けられた構成の有機ＥＬ素子の作製例を記載する。
まず適当な透光性基板上に陽極材料からなる薄膜を１μm以下、好ましくは10〜200nmの範囲の膜厚になるように蒸着やスパッタリング等の方法により形成して陽極を作製する。次にこの陽極上に正孔注入層を設ける。正孔注入層の形成は、前述したように真空蒸着法、スピンコート法、キャスト法、ＬＢ法等の方法により行うことができるが、均質な膜が得られやすく、かつピンホールが発生しにくい等の点から真空蒸着法により形成することが好ましい。真空蒸着法により正孔注入層を形成する場合、その蒸着条件は使用する化合物（正孔注入層の材料）、目的とする正孔注入層の結晶構造や再結合構造等により異なるが、一般に蒸着源温度50〜450℃、真空度10-7〜10-3Torr、蒸着速度0.01〜50nm/秒、基板温度-50〜300℃、膜厚５nm〜５μmの範囲で適宜選択することが好ましい。
【００８９】
次に、正孔注入層上に発光層を設ける発光層の形成も、所望の有機発光材料を用いて真空蒸着法、スパッタリング、スピンコート法、キャスト法等の方法により有機発光材料を薄膜化することにより形成できるが、均質な膜が得られやすく、かつピンホールが発生しにくい等の点から真空蒸着法により形成することが好ましい。真空蒸着法により発光層を形成する場合、その蒸着条件は使用する化合物により異なるが、一般的に正孔注入層と同じような条件範囲の中から選択することができる。
次に、この発光層上に電子注入層を設ける。正孔注入層、発光層と同様、均質な膜を得る必要から真空蒸着法により形成することが好ましい。蒸着条件は正孔注入層、発光層と同様の条件範囲から選択することができる。
本発明の化合物は、発光帯域や正孔輸送帯域のいずれの層に含有させるかによって異なるが、真空蒸着法を用いる場合は他の材料との共蒸着をすることができる。また、スピンコート法を用いる場合は、他の材料と混合することによって含有させることができる。
最後に陰極を積層して有機ＥＬ素子を得ることができる。
陰極は金属から構成されるもので、蒸着法、スパッタリングを用いることができる。しかし下地の有機物層を製膜時の損傷から守るためには真空蒸着法が好ましい。
これまで記載してきた有機ＥＬ素子の作製は一回の真空引きで一貫して陽極から陰極まで作製することが好ましい。
【００９０】
本発明の有機ＥＬ素子の各層の形成方法は特に限定されない。従来公知の真空蒸着法、スピンコーティング法等による形成方法を用いることができる。本発明の有機ＥＬ素子に用いる、前記一般式（１）で示される化合物を含有する有機薄膜層は、真空蒸着法、分子線蒸着法（ＭＢＥ法）あるいは溶媒に解かした溶液のディッピング法、スピンコーティング法、キャスティング法、バーコート法、ロールコート法等の塗布法による公知の方法で形成することができる。
本発明の有機ＥＬ素子の各有機層の膜厚は特に制限されないが、一般に膜厚が薄すぎるとピンホール等の欠陥が生じやすく、逆に厚すぎると高い印加電圧が必要となり効率が悪くなるため、通常は数nmから１μmの範囲が好ましい。
なお、有機ＥＬ素子に直流電圧を印加する場合、陽極を＋、陰極を−の極性にして、５〜４０Ｖの電圧を印加すると発光が観測できる。また、逆の極性で電圧を印加しても電流は流れず、発光は全く生じない。さらに交流電圧を印加した場合には陽極が＋、陰極が−の極性になった時のみ均一な発光が観測される。印加する交流の波形は任意でよい。
【００９１】
（有機ＥＬ素子の応用）
本発明の有機ＥＬ素子は、低電圧であっても高輝度及び高発光効率が求められる製品に応用が可能である。応用例としては、表示装置、ディスプレイ、照明装置、プリンター光源、液晶表示装置のバックライトなどが挙げられ、標識、看板、インテリア等の分野にも適用できる。表示装置としては、省エネルギーや高視認性のフラットパネルディスプレイが挙げられる。また、プリンター光源としては、レーザービームプリンタの光源として使用することができる。また、本発明の素子を用いることで、装置体積を大幅に減少することもできる。照明装置やバックライトに関しては、本発明の有機ＥＬ素子を用いることで省エネルギー効果が期待できる。
次に、本発明を、実施例を用いてさらに詳しく説明するが、本発明は、これらの例によってなんら限定されるものではない。
【実施例】
【００９２】
以下、本発明を実施例にもとに詳細に説明するが、本発明はその要旨を越えない限り、以下の実施例に限定されない。
【００９３】
合成例１  化合物Ａの合成
【化３２】
2008069128.tif 000036
【００９４】
合成ルート
【化３３】
2008069128.tif 000037
【００９５】
中間体1の合成
出発原料１（5.9ｇ, 17mmol）と4-ブロモフェニルアセチレン（３ｇ, 17mmol）をキシレン10mlに加え、16時間加熱還流した。反応液にメタノールを加えて固体を析出させ、ろ過し、固体を塩化メチレンで洗浄した。黄色固体の中間体１（5.6ｇ, 収率65％）を得た。
【００９６】
化合物Ａの合成
アルゴン雰囲気下、中間体１（2.3ｇ, 4.5mmol）、ボロン酸１（2.2ｇ, 5mmol）、テトラキス（トリフェニルホスフィノ）パラジウム（0.16ｇ, 0.14mmol）をトルエン20mlに加え、それに２Ｍ炭酸ナトリウム水溶液（7ml, 14mmol）を入れて80℃で加熱攪拌した。
反応液にメタノールを加えて固体を析出させ、ろ過し、固体を塩化メチレンで洗浄した。黄色固体の化合物Ａ（3.0ｇ, 収率83％）を得た。
フィールドデソープションマススペクトル（FD-MS）：
計算値C66H40＝832  実測値 832
【００９７】
合成例２  化合物Ｂの合成
【化３４】
2008069128.tif 000038
【００９８】
合成ルート
【化３５】
2008069128.tif 000039
【００９９】
アルゴン雰囲気下、中間体１（2.3ｇ, 4.5mmol）、ボロン酸２（1.2ｇ, 5mmol）、テトラキス（トリフェニルホスフィノ）パラジウム（0.16ｇ, 0.14mmol）をトルエン20mlに加え、それに２Ｍ炭酸ナトリウム水溶液（7ml, 14mmol）を入れて80℃で加熱攪拌した。
反応液にメタノールを加えて固体を析出させ、ろ過し、固体を塩化メチレンで洗浄した。黄色固体の化合物Ｂ（1.4ｇ, 収率49％）を得た。
フィールドデソープションマススペクトル（FD-MS）：
計算値C50H30＝630  実測値 630
【０１００】
合成例３  化合物Ｃの合成
【化３６】
2008069128.tif 000040
【０１０１】
合成ルート
【化３７】
2008069128.tif 000041
【０１０２】
中間体２の合成
1,3-ジフェニル-2-プロパノン（10ｇ, 48mmol）、出発原料２（12.5ｇ, 48mmol）をメタノール100mlに加え、水酸化カリウム（1.7ｇ, 30mmol）のメタノール溶液10mlをゆっくり加え、さらに２時間加熱還流した。析出した固体をろ過し、得られた固体をキシレンで洗浄した。紫色固体（15ｇ, 収率72％）を得た。
【０１０３】
中間体３の合成
中間体２（7.4ｇ, 17mmol）と2,5-ノルボルナジエン（1.6ｇ, 17mmol）をキシレン10mlに加え、16時間加熱還流した。反応液にメタノールを加えて固体を析出させ、ろ過し、固体をメタノールで洗浄した。黄色固体の中間体３（5.1ｇ, 収率70％）を得た。
【０１０４】
ボロン酸３の合成
アルゴン雰囲気下、中間体３（3.9ｇ, ９mmol）を無水テトラヒドロフラン10ml、無水トルエン10mlに溶かし、−20℃に冷却した後、1.6Ｍ  n-ブチルリチウム（6.6ml, 11mmol）を加えて１時間攪拌した。その後、反応液を−60℃に冷却後、ボロン酸トリイソプロピルエステル（3.4ｇ, 18mmol）のテトラヒドロフラン溶液10mlを加えて１時間攪拌した。さらに反応液を室温にもどし、５時間攪拌を続けた。
反応液に１Ｎ塩酸30mlを加えて30分攪拌し、有機層を分離した。有機層をエバポレーターで減圧濃縮し、析出した固体をヘキサンで洗浄した。固体のボロン酸３（2.2ｇ, 収率65％）を得た。
【０１０５】
化合物Ｃの合成
アルゴン雰囲気下、中間体１（1.1ｇ, 2.2mmol）、ボロン酸３（0.95ｇ, 2.5mmol）、テトラキス（トリフェニルホスフィノ）パラジウム（0.08ｇ, 0.07mmol）をトルエン10mlに加え、それに２Ｍ炭酸ナトリウム水溶液（3.5ml, ７mmol）を入れて80℃で加熱攪拌した。
反応液にメタノールを加えて固体を析出させ、ろ過し、固体を塩化メチレンで洗浄した。黄色固体の化合物Ｃ（1.2ｇ, 収率71％）を得た。
フィールドデソープションマススペクトル（FD-MS）：
計算値C62H38＝782  実測値 782
【０１０６】
実施例１
（１）有機ＥＬ素子の製造
25mm×75mm×1.1mm厚のガラス基板上に、膜厚120nmのインジウムスズ酸化物からなる透明電極を設けた。このガラス基板をイソプロピルアルコールで超音波洗浄し、紫外線及びオゾンを照射して洗浄した。
次いで、透明電極付きガラス基板を、真空蒸着装置の蒸着槽内の基板ホルダーに装着するとともに、真空槽内の真空度を１×10-3Paに減圧した。
まず、透明電極が形成されている側の面上に前記透明電極を覆うようにしてＮ’，Ｎ’’−ビス［４−（ジフェニルアミノ）フェニル］−Ｎ’，Ｎ’’−ジフェニルビフェニル−４，４’−ジアミンの層を、蒸着速度２nm/sec、膜厚60nmで成膜した。この膜は正孔注入層として機能する。
次に、この正孔注入層の上にＮ，Ｎ，Ｎ’，Ｎ’−テトラ（４‐ビフェニリル）ベンジジンの層を、蒸着速度２nm/sec、膜厚20nmに成膜した。この膜は正孔輸送層として機能する。
正孔輸送層の上に、化合物（２ａ’−５５）と化合物Ａを、それぞれ蒸着速度２nm/sec及び0.2nm/sec、膜厚40nmに、重量比が１−１：２−１＝40：２となるように同時蒸着した。この膜は発光層として機能する。
その上に、トリス（８−ヒドロキシキノリノ）アルミニウムを、蒸着速度２nm/sec、膜厚20nmで蒸着し、電子輸送層を成膜した。
さらに、フッ化リチウムを、蒸着速度0.1nm/sec、膜厚１nmで、電子注入層を成膜した。
最後に、アルミニウムを蒸着速度２nm/sec、膜厚200nmで、陰極層を形成した。
【０１０７】
（２）有機ＥＬ素子の評価
次にこの素子に通電試験を行ったところ、電圧6.5Vにて発光輝度が700cd/m2であり、発光色は青色であることを確認した。また、初期発光輝度を100cd/m2として定電流駆動させたところ、半減寿命は10,000時間以上であり、十分、実用領域であることを確認した。得られた結果を表１に示す。
【０１０８】
実施例２および３
実施例１の化合物Ａに代えて、それぞれ実施例２では化合物Ｂを、実施例３では化合物Ｃを用いた以外は、実施例１と同様に有機ＥＬ素子を作製した。
その結果、表１に示すように全て青色発光が観察され、発光輝度は670〜690cd/m2であり、半減寿命は10,00時間以上であった。
【０１０９】
実施例４〜７
実施例１の化合物（２ａ’−５５）に代えて、それぞれ実施例４では化合物（２ａ’−５９）を、実施例５では化合物（２ｂ−４２）を、実施例６では化合物（２ｃ−１）を、実施例７では化合物（２ｄ−１）を用いた以外は、実施例１と同様に有機ＥＬ素子を作製した。
その結果、表１および２に示すように全て青色発光が観察され、発光輝度は650〜710cd/m2であり、半減寿命は10,00時間以上であった。
【０１１０】
【表１】
2008069128.tif 000042
【０１１１】
【表２】
2008069128.tif 000043
【０１１２】
比較例１〜３
実施例４の化合物Ａに代えて、それぞれ比較例１では化合物Ｄを、比較例２では化合物Ｅを、比較例３では化合物Ｆを用いた以外は、実施例４と同様に有機ＥＬ素子を作製した。
その結果、表２に示すように全て青色発光が観察されたが、発光輝度は、300〜500cd/m2であり、半減寿命は3,000〜7,000時間と短かった。
【０１１３】
【化３８】
2008069128.tif 000044
【０１１４】
【化３９】
2008069128.tif 000045
【産業上の利用可能性】
【０１１５】
以上詳細に説明したように、発光層が前記一般式（１）で表されるフルオランテン化合物から選ばれる少なくとも１種と、前記一般式（２ａ）〜（２ｄ）に示す構造を有する化合物から選ばれる少なくとも１種とを含有する本発明の有機エレクトロルミネッセンス素子は、発光輝度が高く、寿命が長い。このため、本発明の有機ＥＬ素子は、実用性が高く、壁掛テレビの平面発光体やディスプレイのバックライト等の光源として有用である。有機ＥＬ素子、正孔注入・輸送材料、さらには電子写真感光体や有機半導体の電荷輸送材料としても用いることができる。